(57)【要約】  低い硬化温度と改善された作業寿命を示す潜在的な還元剤を含むカチオン硬化性組成物を提供する。【特許請求の範囲】
【請求項１】
フロインまたはフロイン誘導体および（ａ）１以上のマレイミド、ナジイミドまたはイタコンイミド官能基を有する化合物および／または（ｂ）１以上のマレエートまたはフマレート官能基を有する化合物の反応生成物。
【請求項２】
１以上のマレイミド、ナジイミド、またはイタコンイミド官能基を有する化合物は、
【化１】
2021529859.tif 000039
（式中、
ｍ＝１〜１５であり、
ｐ＝０〜１５であり、
各Ｒ２は、水素または１〜約４個の炭素原子を有する低級アルキルから独立して選択され、
Ｊは、有機基またはオルガノシロキサン基を含む一価または多価部分を含む）
ならびにそれらの組み合わせを包含する、請求項１に記載の反応生成物。
【請求項３】
１以上のマレエートおよびフマレート官能基を有する化合物は、
【化２】
2021529859.tif 000040
（それぞれ式中、
各Ｒは、１〜約２０個の炭素原子を有するアルキル基、３〜約１０個の炭素原子を有するシクロアルキル基、７〜約１０個の炭素原子を有するアリール基およびアルカリル基から独立して選択される）
を包含する、請求項１に記載の反応生成物。
【請求項４】
請求項１に記載の反応生成物、エポキシ含有またはオキセタン含有成分、カチオン性オニウム触媒および遷移金属塩を含む硬化性組成物。
【請求項５】
エポキシ含有成分が、脂環式エポキシ樹脂；Ｃ４〜Ｃ２８アルキルグリシジルエーテル；Ｃ１〜Ｃ２８アルキル−グリシジルエステル；Ｃ２〜Ｃ２８アルケニル−グリシジルエステル；Ｃ１〜Ｃ２８アルキル−、モノ−およびポリフェノールグリシジルエーテル；ピロカテコール、レゾルシノール、ヒドロキノン、４，４’−ジヒドロキシジフェニルメタン（またはビスフェノールＦ）、４，４’−ジヒドロキシ−３，３’−ジメチルジフェニルメタン、４，４’−ジヒドロキシジフェニルジメチルメタン（またはビスフェノールＡ）、４，４’−ジヒドロキシジフェニルメチルメタン、４，４’−ジヒドロキシジフェニルシクロヘキサン、４，４’−ジヒドロキシ−３，３’−ジメチルジフェニルプロパン、４，４’−ジヒドロキシジフェニルスルホン、およびトリス（４−ヒドロキシフェニル）メタンのポリグリシジルエーテル；上記のジフェノールの塩素化および臭素化生成物のポリグリシジルエーテル；ノボラックのポリグリシジルエーテル；芳香族ヒドロカルボン酸の塩をジハロアルカンまたはジハロゲンジアルキルエーテルでエステル化することによって得られるジフェノールのエーテルをエステル化することによって得られるジフェノールのポリグリシジルエーテル；フェノールと少なくとも２つのハロゲン原子を含む長鎖ハロゲンパラフィンを縮合させて得られるポリフェノールのポリグリシジルエーテル；フェノールノボラックエポキシ樹脂；クレゾールノボラックエポキシ樹脂；およびそれらの組み合わせからなる群から選択されるメンバーである、請求項４に記載の硬化性組成物。
【請求項６】
オキセタン含有成分が、
【化３】
2021529859.tif 000041
（式中、Ｒは、メチル基またはエチル基であり、ｎは１〜６である）
によって表される、請求項４に記載の硬化性組成物。
【請求項７】
カチオン性オニウム触媒が、以下の構造
【化４】
2021529859.tif 000042
（式中、
Ｒ１、Ｒ２、Ｒ３、Ｒ４、Ｒ５およびＲ５’は、存在しても、存在しなくてもよく、存在しない場合は水素であり、存在する場合は、Ｃ１〜６アルキル、Ｃ２〜６アルケニル、ハロゲン、ヒドロキシルおよびカルボキシルから独立して選択でき、Ｒ１、Ｒ２、Ｒ５およびＲ５’は、それが結合している各芳香環に個別に最大５回存在し、Ｒ３およびＲ４は、それが結合している各芳香環に個別に最大４回存在し、ｎは、０〜３であり、ｍは、０〜１である）
内のカチオン性対イオンを含む、請求項４に記載の硬化性組成物。
【請求項８】
カチオン性オニウム触媒が、
【化５】
2021529859.tif 000043
からなる群から選択される対イオンを含む、請求項４に記載の組成物。
【請求項９】
カチオン性オニウム触媒が、
【化６】
2021529859.tif 000044
（式中、構造ＶＩの場合、Ｒ６、Ｒ７、Ｒ８、Ｒ９およびＲ１０は、存在しても、存在しなくてもよく、存在しない場合は水素であり、存在する場合は１〜５個の炭素原子のアルキル、ハロゲン、ヒドロキシル、およびカルボキシルから個別に選択でき、構造ＶＩＩの場合、Ｒ６、Ｒ７、Ｒ８、Ｒ９、Ｒ１０、Ｒ６’、Ｒ７’、Ｒ８’、Ｒ９’およびＲ１０’は、存在しても、存在しなくてもよく、存在しない場合は水素であり、存在する場合は、１〜５個の炭素原子のアルキル、ハロゲン、ヒドロキシル、およびカルボキシルから個別に選択でき、構造ＶＩＩＩの場合は、Ｒ１１、Ｒ１２、Ｒ１３、Ｒ１４、Ｒ１５、Ｒ１６、Ｒ１７、Ｒ１８、Ｒ１９、Ｒ２０およびＲ２１は、存在しても、存在しなくてもよく、存在しない場合は水素であり、存在する場合は、１〜５個の炭素原子のアルキル、ハロゲン、ヒドロキシル、およびカルボキシルから個別に選択できる）
からなる群から選択される対イオンを含む、請求項４に記載の組成物。
【請求項１０】
カチオン性オニウム触媒が、
【化７】
2021529859.tif 000045
からなる群から選択される対イオンを含む、請求項４に記載の組成物。
【請求項１１】
カチオン性オニウム触媒が、全組成物の約０．１〜約１０重量パーセントの範囲内の量で使用される、請求項４に記載の組成物。
【請求項１２】
遷移金属塩が、銅、コバルト、バナジウム、金、銀、パラジウム、ニッケル、ジルコニウム、鉄、チタン、クロム、マンガン、白金、ロジウム、イリジウム、ルテニウム、オスミウム、ハフニウム、ニオブ、タンタル、モリブデン、タングステン、およびレニウムからなる群から選択される遷移金属を含む、請求項４に記載の組成物。
【請求項１３】
遷移金属塩が、アンチモネート、ホスフェート、スルホネート、カルボキシレート、チオフェノレート、それらの配位子錯体からなる群から選択される塩を含み、それらの一部またはすべてがハロゲン化されてもよい、請求項４に記載の組成物。
【請求項１４】
【化８】
2021529859.tif 000046
から選択される請求項１に記載の反応生成物。
【発明の詳細な説明】
【技術分野】
【０００１】
低い硬化温度と改善された作業寿命を示す潜在的な還元剤を有するカチオン硬化性組成物を提供する。
【背景技術】
【０００２】
（関連技術の簡単な記載）
多くの製造およびパッケージングプロセスでは、優れた処理速度により、スループットが向上し、組み立てコストが削減される。接着剤、コーティング、または封止材の使用が製造プロセスの一部である場合、接着剤、コーティング、または封止材を迅速に、望ましくは比較的低い硬化温度で硬化させることができれば、処理速度を上げることができる。たとえば、電子パッケージング業界では、さまざまな用途に低温で高速（スナップ）硬化の接着剤と封止材が求められている。電子パッケージングの一般的なモードは、接着剤または封止材によって半導体デバイスを基板に貼り付けることを含む。より顕著な用途は、集積回路チップの金属リードフレームまたは有機基板への結合、および回路パッケージまたはアセンブリの印刷されたワイヤボード、例えば、アレイパッケージ用のダイアタッチ、ＲＦＩＤパッケージ用のダイアタッチ、およびインクジェットカートリッジアセンブリ用のコンポーネントアタッチへの結合である。インクジェットカートリッジの場合、低温硬化アセンブリにより、噴射軌道の歪みを最小限に抑え、印刷品質を向上させることができる。ＲＦＩＤアプリケーションの紙ベースのアンテナや有機基板のカメラセンサーなど、温度に敏感なコンポーネントまたは基板の場合、低温相互接続が非常に望ましい。したがって、低温、好ましくは１００℃未満で硬化する組成物には多くの商業的機会が存在する。
【０００３】
ヨードニウム塩／銅塩を使用したエポキシ樹脂のレドックスカチオン重合は、よく知られたプロセスである。米国特許第４２７５１９０号は、ヨードニウム塩と銅塩の組み合わせを使用するエポキシ樹脂のレドックスカチオン重合を記載している。Ｃｕ（Ｉ）とＣｕ（ＩＩ）の両方が、このカチオン重合において触媒効果を示す。Ｃｕ（ＩＩ）を使用する場合、Ｃｕ（Ｉ）を使用する場合よりも高い温度で硬化する必要がある。Ｃｕ（ＩＩ）の使用を低温硬化状態でより魅力的にするためベンゾインやフロインに存在するものなど、いくつかの活性化α−ヒドロキシケトン化合物がＣｕ（ＩＩ）の還元剤として使用されている。米国特許第４，４８２，６７９号は、３成分硬化システムにおけるＣｕ（ＩＩ）の還元剤と組み合わせたヨードニウム塩およびＣｕ（ＩＩ）塩の硬化性組成物を記載している。Ｊ．Ｃｒｉｖｅｌｌｏらによる、Ｊ．Ｐｏｌｙｍ．Ｓｃｉ．、Ｐｏｌｙｍ．Ｃｈｅｍ．、２１、１０９７（１９８３）は、ヨードニウム塩、銅（ＩＩ）塩および共還元剤、すなわち、ベンゾインおよびフロインなどの活性化α−ヒドロキシケトン化合物のエポキシ樹脂のための３成分硬化システムを記載している。
【０００４】
しかしながら、これらの硬化システムの待ち時間は、時期尚早のゲル化が始まる前に、組成物の良好な作業寿命を達成するのに十分ではない。多くの低温硬化用途では、室温で数時間にわたる良好な粘度安定性が望まれる。今日まで、それは長年の、しかしこれまでに満たされていない欲求であった。
【発明の概要】
【課題を解決するための手段】
【０００５】
本明細書では、フロインまたはフロイン誘導体と、潜在的な還元剤を生成する特定の他の化合物との反応生成物を提供し、カチオン硬化性組成物では、低温硬化と良好な待ち時間の両方が達成される。
【０００６】
より具体的には、本明細書では、フロインまたはフロイン誘導体と、（ａ）１以上のマレイミド、ナジイミドまたはイタコンイミド官能基を有する化合物および／または（ｂ）１以上のマレエートまたはフマレート官能基を有する化合物の反応生成物を提供する。
【０００７】
この反応生成物は、エポキシ含有またはオキセタン含有成分、カチオン性オニウム触媒および遷移金属塩を含む硬化性組成物で使用することができる。
【発明を実施するための形態】
【０００８】
＜詳細な説明＞
上記のように、本明細書の一態様では、フロインまたはフロイン誘導体と、（ａ）１以上のマレイミド、ナジイミドまたはイタコンイミド官能基を有する化合物、および／または（ｂ）１以上のマレエートまたはフマレート官能基を有する化合物の反応生成物を提供する。
【０００９】
１以上のマレイミド、ナジイミド、またはイタコンイミド官能基を有する化合物は、
【化１】
2021529859.tif 000002
（式中、
ｍ＝１〜１５であり、
ｐ＝０〜１５であり、
各Ｒ２は、水素または１〜約４個の炭素原子を有する低級アルキルから独立して選択され、
Ｊは、有機基またはオルガノシロキサン基を含む一価または多価部分である）
ならびにそれらの組み合わせを含む。
【００１０】
より具体的には、マレイミド、ナジミド、またはイタコンイミド含有化合物の「Ｊ」付加物は、ヒドロカルビル、置換ヒドロカルビル、ヘテロ原子含有ヒドロカルビル、置換ヘテロ原子含有ヒドロカルビル、ヒドロカルビレン、置換ヒドロカルビレン、ヘテロ原子含有ヒドロカルビレン、置換ヘテロ原子含有ヒドロカルビレン、ポリシロキサン、ポリシロキサン−ポリウレタンブロックコポリマー、およびそれらの組み合わせから選択される一価または多価基と見なすことができ、任意に、共有結合、−Ｏ−、−Ｓ−、−ＮＲ−、−ＯＣ（Ｏ）−、−Ｏ−Ｃ（Ｏ）−Ｏ−、−Ｏ−Ｃ（Ｏ）−ＮＲ−、−ＮＲ−Ｃ（Ｏ）−、−ＮＲ−Ｃ（Ｏ）−Ｏ−、−ＮＲ−Ｃ（Ｏ）−ＮＲ−、−ＳＣ（Ｏ）−、−ＳＣ（Ｏ）−Ｏ−、−ＳＣ（Ｏ）−ＮＲ−、−Ｓ（Ｏ）−、−Ｓ（Ｏ）２−、−Ｏ−Ｓ（Ｏ）２−、−Ｏ−Ｓ（Ｏ）２−Ｏ−、−Ｏ−Ｓ（Ｏ）２−ＮＲ−、−ＯＳ（Ｏ）−、−Ｏ−Ｓ（Ｏ）−Ｏ−、−Ｏ−Ｓ（Ｏ）−ＮＲ−、−Ｏ−ＮＲ−Ｃ（Ｏ）−、−Ｏ−ＮＲ−Ｃ（Ｏ）−Ｏ−、−Ｏ−ＮＲ−Ｃ（Ｏ）−ＮＲ−、−ＮＲ−ＯＣ（Ｏ）−、−ＮＲ−Ｏ−Ｃ（Ｏ）−Ｏ−、−ＮＲ−Ｏ−Ｃ（Ｏ）−ＮＲ−、−Ｏ−ＮＲ−Ｃ（Ｓ）−、−Ｏ−ＮＲ−Ｃ（Ｓ）−Ｏ−、−Ｏ−ＮＲ−Ｃ（Ｓ）−ＮＲ−、−ＮＲ−ＯＣ（Ｓ）−、−ＮＲ−Ｏ−Ｃ（Ｓ）−Ｏ−、−ＮＲ−Ｏ−Ｃ（Ｓ）−ＮＲ−、−ＯＣ（Ｓ）−、−Ｏ−Ｃ（Ｓ）−Ｏ−、−Ｏ−Ｃ（Ｓ）−ＮＲ−、−ＮＲ−Ｃ（Ｓ）−、−ＮＲ−Ｃ（Ｓ）−Ｏ−、−ＮＲ−Ｃ（Ｓ）−ＮＲ−、−Ｓ−Ｓ（Ｏ）２−、−Ｓ−Ｓ（Ｏ）２−Ｏ−、−Ｓ−Ｓ（Ｏ）２−ＮＲ−、−ＮＲ−Ｏ−Ｓ（Ｏ）−、−ＮＲ−Ｏ−Ｓ（Ｏ）−Ｏ−、−ＮＲ−Ｏ−Ｓ（Ｏ）−ＮＲ−、−ＮＲ−Ｏ−Ｓ（Ｏ）２−、−ＮＲ−Ｏ−Ｓ（Ｏ）２−Ｏ−、−ＮＲ−Ｏ−Ｓ（Ｏ）２−ＮＲ−、−Ｏ−ＮＲ−Ｓ（Ｏ）−、−Ｏ−ＮＲ−Ｓ（Ｏ）−Ｏ−、−Ｏ−ＮＲ−Ｓ（Ｏ）−ＮＲ−、−Ｏ−ＮＲ−Ｓ（Ｏ）２−Ｏ−、−Ｏ−ＮＲ−Ｓ（Ｏ）２−ＮＲ−、−Ｏ−ＮＲ−Ｓ（Ｏ）２−、−Ｏ−Ｐ（Ｏ）Ｒ２−、−Ｓ−Ｐ（Ｏ）Ｒ２−、−ＮＲ−Ｐ（Ｏ）Ｒ２−から選択される１以上のリンカーを含み、式中、各Ｒは独立して水素、アルキルまたは置換アルキル、およびそれらの任意の２以上の組み合わせである。
【００１１】
上記の一価または多価基の１以上が、当業者によって容易に認識されるように、マレイミド、ナジミドまたはイタコンイミド基の「Ｊ」付加物を形成するための上記のリンカーの１以上を含む場合、例えば、オキシアルキル、チオアルキル、アミノアルキル、カルボキシルアルキル、オキシアルケニル、チオアルケニル、アミノアルケニル、カルボキシアルケニル、オキシアルキニル、チオアルキニル、アミノアルキニル、カルボキシアルキニル、オキシシクロアルキル、チオシクロアルキル、アミノシクロアルキル、カルボキシシクロアルキル、オキシクロアルケニル、チオシクロアルケニル、アミノシクロアルケニル、カルボキシシクロアルケニル、複素環式、オキシ複素環式、チオ複素環式、アミノ複素環式、カルボキシ複素環式、オキシアリール、チオアリール、アミノアリール、カルボキシアリール、ヘテロアリール、オキシヘテロアリール、チオヘテロアリール、アミノヘテロアリール、カルボキシヘテロアリール、オキシアルキルアリール、チオアルキルアリール、アミノアルキルアリール、カルボキシアルキルアリール、オキシアリールアルキル、チオアリールアルキル、アミノアリールアルキル、カルボキシアリールアルキル、オキシアリールアルケニル、チオアリールアルケニル、アミノアリールアルケニル、カルボキシアリールアルケニル、オキシアルケニルアリール、チオアルケニルアリール、アミノアルケニルアリール、カルボキシアルケニルアリール、オキシアリールアルキニル、チオアリールアルキニル、アミノアリールアルキニル、カルボキシアリールアルキニル、オキシアルキニルアリール、チオアルキニルアリール、アミノアルキニルアリールまたはカルボキシアルキニルアリール、オキシアルキレン、チオアルキレン、アミノアルキレン、カルボキシアルキレン、オキシアルケニレン、チオアルケニレン、アミノアルケニレン、カルボキシアルケニレン、オキシアルキニレン、チオアルキニレン、アミノアルキニレン、カルボキシアルキニレン、オキシシクロアルキレン、チオシクロアルキレン、アミノシクロアルキレン、カルボキシシクロアルキレン、オキシシクロアルケニレン、チオシクロアルケニレン、アミノシクロアルケニレン、カルボキシシクロアルケニレン、オキシアリーレン、チオアリーレン、アミノアリーレン、カルボキシアリーレン、オキシアルキルアリーレン、チオアルキルアリーレン、アミノアルキルアリーレン、カルボキシアルキルアリーレン、オキシアリールアルキレン、チオアリールアルキレン、アミノアリールアルキレン、カルボキシアリールアルキレン、オキシアリールアルケニレン、チオアリールアルケニレン、アミノアリールアルケニレン、カルボキシアリールアルケニレン、オキシアルケニルアリーレン、チオアルケニルアリーレン、アミノアルケニルアリーレン、カルボキシアルケニルアリーレン、オキシアリールアルキニレン、チオアリールアルキニレン、アミノアリールアルキニレン、カルボキシアリールアルキニレン、オキシアルキニルアリーレン、チオアルキニルアリーレン、アミノアルキニルアリーレン、カルボキシルアルキニルアリーレン、ヘテロリーレン、オキシヘテロアリーレン、チオヘテロアリーレン、アミノヘテロアリーレン、カルボキシヘテロアリーレン、ヘテロ原子含有二価または多価環状部分、オキシヘテロ原子含有二価または多価環状部分、チオヘテロ原子含有二価または多価環状部分、アミノヘテロ原子含有二価または多価環状部分、カルボキシヘテロ原子含有二価または多価環状部分、ジスルフィド、スルホンアミドなどの様々なリンカーを生成することができる。
【００１２】
１以上のマレイミド、ナジイミド、および／またはイタコンイミド官能基を有する化合物には、それぞれ構造Ｉ、ＩＩ、またはＩＩＩに含まれる化合物が含まれ、式中、ｍ＝１〜６、ｐ＝０〜６であり、およびＪは以下から選択される。
【００１３】
任意に、任意に置換されたアリール部分をアルキル鎖上の置換基として、またはアルキル鎖の主鎖の一部として含み、アルキル鎖が最大約２０個の炭素原子を有する飽和直鎖アルキルまたは分枝鎖アルキル；
−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄ−Ｃ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−または−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−
（式中、各Ｒ３は、独立して水素、アルキルまたは置換アルキルであり、
各Ｒ４は、独立して水素、低級アルキル（すなわち、１〜約４個の炭素原子）またはアリールであり、
ｄ＝１〜１０、
ｅ＝１〜１０、および
ｆ＝１〜５０である）構造を有するシロキサン；
【００１４】
【化２】
2021529859.tif 000003
（式中、各Ｒは、独立して水素、低級アルキルまたは置換アルキルであり、
ｒ＝１〜１０、
ｓ＝１〜１０、および
ｆは上記で定義されたとおりである）構造を有するポリアルキレンオキシド；
【化３】
2021529859.tif 000004
（式中、各Ａｒは、３〜１０個の炭素原子の範囲を有する一置換、二置換または三置換芳香族またはヘテロ芳香族環であり、
Ｚは、任意にアルキレン鎖上の置換基として、またはアルキレン鎖の骨格の一部として飽和環状部分を含む、飽和直鎖アルキレンまたは分岐鎖アルキレン、または
【化４】
2021529859.tif 000005
（式中、
各Ｒは、水素または低級アルキル（すなわち、１〜約４個の炭素原子）から独立して選択され、ｒおよびｓはそれぞれ上記のように定義され、およびｑは、１〜５０の範囲にある。）構造を有するポリアルキレンオキサイドである）構造を有する芳香族基；
【００１５】
【化５】
2021529859.tif 000006
（式中、
各Ｒは、水素または低級アルキルから独立して選択され、
ｔは、２〜１０の範囲にあり、
ｕは、２〜１０の範囲にあり、
Ａｒは上記で定義されたとおりである。）
構造を有する二置換または三置換芳香族部分；
【化６】
2021529859.tif 000007
（式中、各Ｒは、水素または低級アルキルから独立して選択され、
ｔ＝２〜１０、
ｋ＝１、２または３、
ｇ＝１〜約５０、
各Ａｒは、上記で定義されたとおりであり、
Ｅは、−Ｏ−または−ＮＲ５−であり、Ｒ５は、水素または低級アルキルであり、
Ｗは、直鎖または分岐鎖アルキル、アルキレン、オキシアルキレン、アルケニル、アルケニレン、オキシアルケニレン、エステル、またはポリエステル、−（Ｃ（Ｒ３）２）ｄ−［Ｓｉ（Ｒ４）２−Ｏ］ｆ−Ｓｉ（Ｒ４）２−（Ｃ（Ｒ３）２）ｅ−、−（Ｃ（Ｒ３）２）ｄ−Ｃ（Ｒ３）−Ｃ（Ｏ）Ｏ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｏ（Ｏ）Ｃ−（Ｃ（Ｒ３）２）ｅ−、または−（Ｃ（Ｒ３）２）ｄ−Ｃ（Ｒ３）−Ｏ（Ｏ）Ｃ−（Ｃ（Ｒ３）２）ｄ−［Ｓｉ（Ｒ４）２−Ｏ］ｆ−Ｓｉ（Ｒ４）２−（Ｃ（Ｒ３）２）ｅ−Ｃ（Ｏ）Ｏ−（Ｃ（Ｒ３）２）ｅ−
（式中、各Ｒ３は、独立して水素、アルキルまたは置換アルキルであり、各Ｒ４は独立して水素、低級アルキルまたはアリールであり、
ｄ＝１〜１０、
ｅ＝１〜１０、および
ｆ＝１〜５０である）
構造のシロキサンである）構造を有する芳香族基；
【００１６】
【化７】
2021529859.tif 000008
（式中、
各Ｒは、独立して水素、アルキル、または置換アルキルであり、
ｒ＝１〜１０、
ｓ＝１〜１０、および  
ｆは、上記で定義されたとおりである。）
構造を有し、任意に、ヒドロキシ、アルコキシ、カルボキシ、ニトリル、シクロアルキルまたはシクロアルケニルから選択される置換基を含むポリアルキレンオキシド；
Ｒ７−Ｕ−Ｃ（Ｏ）−ＮＲ６−Ｒ８−ＮＲ６−Ｃ（Ｏ）−（Ｏ−Ｒ８−Ｏ−Ｃ（Ｏ）−ＮＲ６−Ｒ８−ＮＲ６−Ｃ（Ｏ））ｖ−Ｕ−Ｒ８−
（式中、
各Ｒ６は、独立して水素または低級アルキルであり、
各Ｒ７は、独立して、１〜１８個の炭素原子を有するアルキル、アリール、またはアリールアルキル基であり、
各Ｒ８は、鎖内に最大約１００個の原子を持ち、必要に応じてＡｒで置換されたアルキルまたはアルキルオキシ鎖であり、
Ｕは、−Ｏ−、−Ｓ−、−Ｎ（Ｒ）−、または−Ｐ（Ｌ）１，２−（式中、Ｒは、上記で定義され、各Ｌは、独立して、＝Ｏ、＝Ｓ、−ＯＲ、または−Ｒである）であり、
およびｖ＝０〜５０である）構造を有するウレタン基：
多環式アルケニル；またはそれらの組み合わせ。
【００１７】
本発明の特に望ましい態様では、マレイミド、イタコンイミドおよび／またはナジミド化合物のマレイミド、イタコンイミドおよび／またはナジミド官能基は、それぞれ、一価基であるＪに結合している、またはマレイミド、イタコンイミドおよび／またはナジミド化合物のマレイミド、イタコンイミドおよび／またはナジミド官能基はＪ、多価基によって分離され、一価の基または多価の基のそれぞれは、マレイミド、イタコンイミドおよび／またはナジミド化合物を液体にするのに十分な長さおよび分岐を有する。
【００１８】
そのより具体的な態様では、Ｊは、マレイミド、イタコンイミドまたはナジミド化合物を液体にするのに十分な長さおよび分岐を有する分枝鎖アルキル、アルキレンまたはアルキレンオキシド種を含み、各Ｒ２は、水素またはメチルから独立して選択され、ｍは１、２、または３である。
【００１９】
本発明の実施に有用な特定のマレイミド含有化合物には、例えば、以下の構造
【化８】
2021529859.tif 000009
【化９】
2021529859.tif 000010
を有するマレイミドが含まれる。
【００２０】
式Ｉの追加のマレイミド含有化合物には、ステアリルマレイミド、オレイルマレイミド、ベヘニルマレイミド、１，２０−ビスマレイミド−１０，１１−ジオクチル−エイコサンなど、およびそれらの組み合わせが含まれる。
【００２１】
式Ｉに含まれる特に望ましいマレイミド化合物には、無水マレイン酸と二量体アミンとの反応によって調製されたビスマレイミドが含まれる。このような二量体アミンから調製できる例示的なビスマレイミドは、１，２０−ビスマレイミド−１０，１１−ジオクチル−エイコサンであり、これは、二量体酸を生成するために使用されるエン反応で生成される他の異性体種と混合して存在する可能性が高い。
【００２２】
本発明の実施において使用が企図される他のビスマレイミドには、アミノプロピル末端ポリジメチルシロキサン（Ｈｕｌｓ  Ａｍｅｒｉｃａ，Ｐｉｓｃａｔａｗａｙ，ＮＪによって販売される「ＰＳ５１０」など）、ポリオキシプロピレンアミン（Ｔｅｘａｃｏ  Ｃｈｅｍｉｃａｌ  Ｃｏｍｐａｎｙ，  Ｈｏｕｓｔｏｎ，ＴＸによって販売される「Ｄ−２３０」、「Ｄ−４００」、「Ｄ−２０００」および「Ｔ−４０３」など）、ポリテトラメチレンオキシド−ジ−ｐ−アミノベンゾエート（Ａｉｒ  Ｐｒｏｄｕｃｔｓ，Ａｌｌｅｎｔｏｗｎ，ＰＡが「ＶＥＲＳＡＬＩＮＫ」、例えば「ＶＥＲＳＡＬＩＮＫ」Ｐ−６５０の商品名で販売するそのような製品のファミリーなど）から調製されるビスマレイミドが含まれる。好ましいマレイミド樹脂には、ステアリルマレイミド、オレイルマレイミド、ベヘニルマレイミド、１，２０−ビスマレイミド−１０，１１−ジオクチル−エイコサン、および６−マレイミドカプロン酸とダイマージオールのフィッシャーエステル化生成物であるＳＲＭ−１（Ｐｒｉｐｏｌ  ２０３３、Ｃｒｏｄａから市販されている）、およびそれらの任意の２つ以上の混合物が含まれる。
【００２３】
ビスマレイミドは、当業者に周知の技術を使用して調製することができるため、ここでは繰り返さない。
【００２４】
別の実施形態では、１以上のマレイミド、ナジイミド、またはイタコンイミド官能基を有する化合物の代わりに、またはそれに加えて、
【化１０】
2021529859.tif 000011
（式中、それぞれ、各Ｒは、１〜約２０個の炭素原子を有するアルキル基、３〜約１０個の炭素原子を有するシクロアルキル基、７〜約１０個の炭素原子を有するアリール基およびアルカリル基から独立して選択される）に含まれる１以上のマレエート（式ＩＶ）およびフマレート（式Ｖ）官能基を有する化合物であってもよい。
【００２５】
より具体的には、１以上のマレエートおよびフマレート官能基を有する化合物には、マレエートおよびフマレートのアルキルエステル、例えば、ジメチル、ジエチル、ジブチル、ジオクチルマレエートおよびフマレートエステルが含まれる。
【００２６】
フロインまたはフロイン誘導体は、その実際的な例は後述する本発明の反応生成物を生成するために、１以上のマレイミド、ナジイミド、またはイタコンイミド官能基を有する化合物および／または１以上のマレエートおよびフマレート官能基を有する化合物に対して少なくとも１：１のモル比で使用すべきである。残留する遊離フロインは作業寿命に悪影響を与える可能性があるため、フロインと比較してわずかに過剰なマレイミドが使用される。
【００２７】
フロインは市販されているが、多くのフロイン誘導体は市販されていない。Ｄｉｅｌｓ−Ａｌｄｅｒ付加物を形成するために本発明で使用することができる代表的なフロイン誘導体は、以下の式
【化１１】
2021529859.tif 000012
（式中、Ｒは、フラン環のいずれかまたは両方の結合していない位置のいずれかの１以上で置換することができ、Ｒは、アルキル、アリール、ハロ、ヒドロキシアルキル、アルコキシ、アルコキシカルボニル、チオエーテル、またはアセトキシアルキルから選択することができ、ここで、アルキル基は１〜４個の炭素原子を有する。）
を包含し得る。これらの誘導体は、当業者によって以下に示されるように、出発物質としてフルフラール誘導体を使用するワンステップでのベンゾイン型縮合反応によって作製され得る。
【化１２】
2021529859.tif 000013
【００２８】
多くの置換フルフラール誘導体が市販されており、上記のようにフロイン誘導体を製造するために使用することができる。フロイン誘導体を作製することができる代表的なフルフラール誘導体には、５−メチルフルフラール、５−ヒドロキシメチルフルフラール、５−フェニルフルアルデヒド、５−（４−ブロモフェニル）フルフラール、５−ブロモ−２−フルアルデヒド、５−シアノ−２−フルアルデヒド、５−アセトキシメチル−２−フルアルデヒドが含まれる。
【００２９】
本発明の硬化性組成物は、そのように記載された本発明の反応生成物だけでなく、エポキシ含有またはオキセタン含有成分、カチオン性触媒および遷移金属塩も含む。
【００３０】
本発明の反応生成物（付加物またはＤｉｅｌｓ−Ａｌｄｅｒ付加物と呼ばれることもある）は、カチオン硬化性組成物において約０．１〜約２０重量パーセントの量で使用すべきである。
【００３１】
エポキシ含有成分は、脂環式エポキシ樹脂；Ｃ４〜Ｃ２８アルキルグリシジルエーテル；Ｃ１〜Ｃ２８アルキル−グリシジルエステル；Ｃ２〜Ｃ２８アルケニル−グリシジルエステル；Ｃ１〜Ｃ２８アルキル−、モノ−およびポリフェノールグリシジルエーテル；ピロカテコール、レゾルシノール、ヒドロキノン、４，４’−ジヒドロキシジフェニルメタン（またはビスフェノールＦ）、４，４’−ジヒドロキシ−３，３’−ジメチルジフェニルメタン、４，４’−ジヒドロキシジフェニルジメチルメタン（またはビスフェノールＡ）、４，４’−ジヒドロキシジフェニルメチルメタン、４，４’−ジヒドロキシジフェニルシクロヘキサン、４，４’−ジヒドロキシ−３，３’−ジメチルジフェニルプロパン、４，４’−ジヒドロキシジフェニルスルホン、およびトリス（４−ヒドロキシフェニル）メタンのポリグリシジルエーテル；上記のジフェノールの塩素化および臭素化生成物のポリグリシジルエーテル；ノボラックのポリグリシジルエーテル；芳香族ヒドロカルボン酸の塩をジハロアルカンまたはジハロゲンジアルキルエーテルでエステル化することによって得られるジフェノールのエーテルをエステル化することによって得られるジフェノールのポリグリシジルエーテル；フェノールと少なくとも２つのハロゲン原子を含む長鎖ハロゲンパラフィンを縮合させて得られるポリフェノールのポリグリシジルエーテル；フェノールノボラックエポキシ樹脂；クレゾールノボラックエポキシ樹脂；およびそれらの組み合わせからなる群から選択すべきである。
【００３２】
オキセタン含有成分は、以下の一般構造
【化１３】
2021529859.tif 000014
（式中、Ｒは、メチル基またはエチル基であり、ｎは１〜６である）
に含まれる単官能性または多官能性脂肪族または芳香族オキセタンエステル樹脂から選択すべきである。
【００３３】
より具体的には、芳香族オキセタンエステルは、以下の一般的な構造
【化１４】
2021529859.tif 000015
（式中、Ｒは、メチル基またはエチル基であり、Ａｒが芳香族基である）
を包含し得る。
【００３４】
Ａｒは、エステル基の炭素−酸素二重結合と結合した炭素−炭素二重結合を持つ任意の芳香族基であってもよい。Ａｒは、アルキル、エーテル、またはエステル官能基で置換できる。
【００３５】
いくつかの実施形態において、Ａｒは、単一のアリール基、２つの縮合アリール基、または直接結合、低級アルキレン（１〜４個の炭素原子アルキレン結合など）、またはヘテロ原子、例えば、酸素または硫黄によって接続された２つ以上のアリール基である。
【００３６】
他の実施形態では、Ａｒは、
【化１５】
2021529859.tif 000016
（式中、Ｒ１は低級アルキル基であり、低級は上記で例示したとおりである。）から選択される連結基によって接続された２つ以上のアリール基である。
【００３７】
一実施形態では、オキセタンエステル官能基は、線状、分岐、またはシクロアルキレン基から選択される脂肪族骨格に結合し、任意に、ヘテロ原子（Ｏ、Ｓ、ハロゲン、Ｓｉ、およびＮなど）または芳香族の中断または置換を含む。
【００３８】
別の実施形態において、オキセタンエステル官能基は、エステル基の炭素酸素二重結合と結合した炭素炭素二重結合を有する芳香族骨格に結合する。
【００３９】
または、芳香族オキセタンエステルには、以下の一般構造
【化１６】
2021529859.tif 000017
（式中、Ｒは、メチル基またはエチル基であり、Ｋは、Ｃ（＝Ｏ）Ｏであり、Ｇは存在しても存在しなくてもよく、存在する場合は（ＣＨ２）ｍＯ（式中、ｍは１〜４ある。）であり、ＸはＯ、Ｓ、ＳＯ２、Ｃ（＝Ｏ）、フェンアルデヒド、ＣＨ２またはＣ３Ｈ７であり、ｎは１〜３である）が包含され得る。
【００４０】
または、フェノキシオキセタンエステルには、以下の一般構造
【化１７】
2021529859.tif 000018
（式中、Ｒは、メチル基またはエチル基であり、Ｘは、１〜５個の炭素原子のアルキルまたは３〜１０個の炭素原子のアルキレンであり、そのいずれが、Ｏ、Ｎ、Ｓなどのヘテロ原子、またはビフェニルまたはビスフェノールＡ、Ｅ、Ｆ、Ｓ構造で置換または中断されており、ｎは、１〜３である）が包含され得る。
【００４１】
さらにより具体的には、フェノキシオキセタンエーテルには、以下の一般構造
【化１８】
2021529859.tif 000019
（式中、Ｒは、メチル基またはエチル基であり、Ｘは、１〜５個の炭素原子のアルキルまたは３〜１０個の炭素のアルキレンであり、そのいずれかは、Ｏ、Ｎ、Ｓなどのヘテロ原子によって置換または中断されているか、ケトン、アリール、またはフェンアルデヒドによって中断され、ｎは１〜３である）が包含され得る。
【００４２】
本明細書での使用に適した代表的なオキセタン含有化合物には、以下が含まれる：
【化１９】
2021529859.tif 000020
【化２０】
2021529859.tif 000021
【化２１】
2021529859.tif 000022
【化２２】
2021529859.tif 000023
【化２３】
2021529859.tif 000024
【００４３】
メチル基またはエチル基のいずれかが、オキセタン環の３位の炭素に結合してもよい。一つの基が示されている場合、他方の基を置換することができる。
【００４４】
ポリマーまたはエラストマー樹脂を介してオキセタンを導入することが望ましい場合がある。このような状況では、オキセタンまたはオキセタンエステル官能基は、ポリマー主鎖の末端に、および／またはその上のペンダント基として存在する。代表的なポリマー主鎖には、ポリ（メタ）アクリレート、ポリオレフィン、ポリスチレン、ポリエステル、ポリイミド、ポリカーボネート、ポリスルホン、ポリシロキサン、ポリホスファゼン、およびノボラック樹脂が含まれるが、これらに限定されない。
【００４５】
一実施形態では、オキセタン含有化合物は、ＯＸ−１、ＯＸ−２、ＯＸ−３、およびＯＸ−４から選択される。
【００４６】
特定の他のオキセタン含有化合物も提供される。たとえば、
【化２４】
2021529859.tif 000025
ＯＸ−Ａの場合、Ｒは、一般にメチルまたはエチルであり、Ａｒは、一般に芳香環または芳香環系である。より具体的には、Ａｒが、オルト置換を有するフェニル環である場合、Ｒは、メチルまたはエチルであり、Ａｒが、メタ置換を有するフェニル環である場合、Ｒは、メチルであり、Ａｒが、メタ置換またはパラ置換のビフェニルである場合、Ｒは、メチルまたはエチルであってもよく、Ａｒが、ビスフェノールＡ、Ｅ、Ｆ、またはＳの骨格である場合、Ｒは、メチルまたはエチルであってもよく、Ａｒが、パラ置換されておらず、Ｒがメチルまたはエチルである場合、Ａｒは、芳香族ポリエステル（ＯＸ−１２に示されているような）の繰り返し単位を持つポリマー構造またはＡｒはフェニルエーテルである。
【００４７】
【化２５】
2021529859.tif 000026
ＯＸ−Ｂの場合、Ｒは、一般にメチルまたはエチルであり、Ｒ１は、メチル、エチル、プロピルまたはブチル、特にｔ−ブチルなどの１〜４個の炭素原子のアルキル基である。
【００４８】
本発明の組成物に使用できる他のオキセタン含有化合物には、ＯＸＴ−１０１、ＯＸＴ−１２１、ＯＸＴ−２１２、およびＯＸＴ−２２１を含むＡＲＯＮの商品名で市販されているものなど、Ｎａｇａｓｅ  Ａｍｅｒｉｃａ  Ｃｏｒｐｏｒａｔｉｏｎによって市販されているオキセタン樹脂が含まれる。
【００４９】
エポキシ含有成分および／またはオキセタン含有成分は、全組成物の約１〜約９９重量パーセントの量で使用する必要がある。
【００５０】
カチオン性オニウム触媒は、以下の構造
【化２６】
2021529859.tif 000027
（式中、
Ｒ１、Ｒ２、Ｒ３、Ｒ４、Ｒ５およびＲ５’は、存在しても、存在しなくてもよく、存在しない場合は水素であり、存在する場合は、Ｃ１〜６アルキル、Ｃ２〜６アルケニル、ハロゲン、ヒドロキシルおよびカルボキシルから独立して選択でき、Ｒ１、Ｒ２、Ｒ５およびＲ５’は、それが結合している各芳香環に個別に最大５回存在し、Ｒ３およびＲ４は、それが結合している各芳香環に個別に最大４回存在し、ｎは、０〜３であり、ｍは、０〜１である）
内でもよいカチオン性対イオンを含む：
【００５１】
カチオン性オニウム触媒が、
【化２７】
2021529859.tif 000028
から選択されてもよい対イオンを含む。
【００５２】
カチオン性オニウム触媒は、
【化２８】
2021529859.tif 000029
（式中、構造ＶＩの場合、Ｒ６、Ｒ７、Ｒ８、Ｒ９およびＲ１０は、存在しても、存在しなくてもよく、存在しない場合は水素であり、存在する場合は１〜５個の炭素原子のアルキル、ハロゲン、ヒドロキシル、およびカルボキシルから個別に選択でき、構造ＶＩＩの場合、Ｒ６、Ｒ７、Ｒ８、Ｒ９、Ｒ１０、Ｒ６’、Ｒ７’、Ｒ８’、Ｒ９’およびＲ１０’は、存在しても、存在しなくてもよく、存在しない場合は水素であり、存在する場合は、１〜５個の炭素原子のアルキル、ハロゲン、ヒドロキシル、およびカルボキシルから個別に選択でき、構造ＶＩＩＩの場合は、Ｒ１１、Ｒ１２、Ｒ１３、Ｒ１４、Ｒ１５、Ｒ１６、Ｒ１７、Ｒ１８、Ｒ１９、Ｒ２０およびＲ２１は、存在しても、存在しなくてもよく、存在しない場合は水素であり、存在する場合は、１〜５個の炭素原子のアルキル、ハロゲン、ヒドロキシル、およびカルボキシルから個別に選択できる。）
から選択されてもよい対イオンを含む。
【００５３】
カチオン性オニウム触媒は、
【化２９】
2021529859.tif 000030
から選択されてもよい対イオンを含む。
【００５４】
カチオン性オニウム触媒は、全組成物の約０．１〜約２重量パーセントの範囲内の量で使用されるべきである。
【００５５】
遷移金属塩には、銅、コバルト、バナジウム、金、銀、パラジウム、ニッケル、ジルコニウム、鉄、チタン、クロム、マンガン、白金、ロジウム、イリジウム、ルテニウム、オスミウム、ハフニウム、ニオブ、タンタル、モリブデン、タングステン、およびレニウムから選択される遷移金属が含まれる。
【００５６】
遷移金属塩は、アンチモネート、ホスフェート、スルホネート、カルボキシレート、チオフェノレート、それらの配位子錯体からなる群から選択される塩を含み、それらの一部またはすべてがハロゲン化され得る。
【００５７】
遷移金属塩は、全組成物の約０．１〜約１０重量パーセントの範囲内の量で使用されるべきである。
【００５８】
本発明の付加物とカチオン性オニウム触媒および遷移金属塩との望ましい比は、約１：１：１のモル比である。硬化速度および作業寿命を調整するために、この比率を変更して、当業者が所望の硬化および作業寿命プロファイルを達成することができる。
【実施例】
【００５９】
例  
ベンゾインとフロイン（以下に示す）はどちらも活性化されたα−ヒドロキシケトン化合物であり、Ｃｒｉｖｅｌｌｏによって開示されているように、ヨードニウム塩を含む３成分レドックスカチオン系でＣｕ（ＩＩ）塩の効率的な還元剤として機能する。
【化３０】
2021529859.tif 000031
【００６０】
しかし、これらの３成分レドックスカチオンシステムの待ち時間は、良好な作業寿命を達成するのに十分ではない。多くの低温硬化用途では、室温で数時間の良好な粘度安定性が望まれる。ベンゾインもフロイン自体もそのような待ち時間を促進しない。
【００６１】
＜フロインのＤｉｅｌｓ−Ａｌｄｅｒ付加物の合成＞
この例では、潜在的な還元剤は、フロインと１つまたは２つのマレイミド官能基のいずれかを有する化合物とのＤｉｅｌｓ−Ａｌｄｅｒ反応生成物によって形成される。この付加物の形成により、フロインのα−ヒドロキシケトンの活性が低下し、Ｃｕ（ＩＩ）塩とのレドックス相互作用における反応性が低下する。ベンゾイン自体（フロイン自体と同様）も還元剤として作用するが、構造内にジエン単位がないため（フラニル環の代わりに、フェニル環がベンゾインに存在する）、Ｄｉｅｌｓ−Ａｌｄｅｒ付加物をベンゾインと形成することはできない。
【００６２】
Ｄｉｅｌｓ−Ａｌｄｅｒ付加物は、例に示すように、フロインとマレイミド官能基を有する２つの化合物で形成された。２つのマレイミドは、米国特許第６，３５５，７５０号に従って製造された、以下に示す構造の液体ビスマレイミド樹脂であるＳＲＭ−１およびＮ−シクロヘキシルマレイミドである。
【化３１】
2021529859.tif 000032
【００６３】
＜付加物１の合成＞
【化３２】
2021529859.tif 000033
【００６４】
メカニカルスターラーを備えたガラス容器に、ＳＲＭ−１（５７．３ｇ、６１ミリモル）、フロイン（１７．１５ｇ、８９ミリモル）、およびブチルヒドロキシトルエン（「ＢＨＴ」）（６５ｍｇ、１０００ｐｐｍ）の混合物を採取した。混合物を１２０℃の温度で約１時間撹拌し、その時点で透明な暗褐色の液体が形成された。液体を室温で２日間放置した。液体に対して実施されたＧＰＣは、遊離フロインが存在しないことを示した。
【００６５】
＜付加物２の合成＞
【化３３】
2021529859.tif 000034
【００６６】
スターラーを備えたガラス容器に、Ｎ−シクロヘキシルマレイミド（３．８５ｇ、２１ミリモル）、フロイン（３．７ｇ、１９．３ミリモル）およびＢＨＴ（８ｍｇ、１０００ｐｐｍ）の混合物を採取した。混合物を１２０℃の温度で約１時間撹拌し、その時点で透明な暗褐色の液体が形成された。液体を室温で２日間保存した。
【００６７】
＜カチオン硬化性組成物の配合物＞
低温硬化能力と作業寿命粘度安定性を評価するために、いくつかの組成物を調製した。組成物に使用される成分の名称および量を表１に示す。低温での硬化速度と粘度安定性を比較するために、それぞれフロインを含む場合と含まない場合の２つの対照配合物（配合物１および５）も使用した。潜在的還元剤（付加物１）を含む３つの配合物（配合物２〜４）を使用した。それぞれの配合物を形成するために、各成分を混合しながら加えた。各配合物は、使用する準備ができるまで保管した。
【００６８】
【表１】
2021529859.tif 000035
【００６９】
＜ＤＳＣによる硬化温度の評価＞
配合物１〜５の開始温度およびピーク温度を、ＡＳＴＭ  Ｄ３４１８−１５に従って、示差走査熱量測定（「ＤＳＣ」）を使用して調査した。ここでは、ＤＳＣ実行は、２０度の初期温度から３００℃まで、５〜１０℃／分のランプ速度でスキャンした。ＤＳＣデータをまとめ、表２に報告した。
【００７０】
付加物１を含む配合物（すなわち、配合物２〜４）の開始温度は約７０℃で始まるようである。付加物１を含む配合物のＴｇは、配合物１よりわずかに低かった。
【００７１】
【表２】
2021529859.tif 000036
【００７２】
＜硬化率＞
配合物１〜５の硬化率は、１００℃の温度で等温ＤＳＣを使用してさまざまな時間間隔で調査した。表３に示すように、熱流の変化（Ｗ／ｇ）を経時的に観察した。この方法は、最初の２分の遅延の後、１分未満で１００℃まで上昇するように設定した。硬化率は、各時間間隔で観察された熱流を総熱で割り、その結果に１００を掛けることによって算出した。
【００７３】
【表３】
2021529859.tif 000037
【００７４】
重要なことに、遊離フロイン含有配合物（すなわち、配合物１）の開始は、フロイン付加物含有配合物（すなわち配合物２〜４）よりも低かったが（表２を参照）、これらの配合物の硬化速度は、観察された同様のレベルの硬化率によって証明されるように、同様のようである（表３を参照）。これは、それぞれの硬化速度に影響を与えることなく、本発明の配合物２〜４の待ち時間を示している。対照的に、還元剤を含まず、遷移金属塩／触媒オニウム触媒（すなわち、Ｃｕ（ＩＩ）−ヨードニウム塩系）の組み合わせのみを含む配合物５は、より低い硬化率を示した。
【００７５】
＜作業寿命評価＞
上に示したように、フロインおよびフロイン付加物を含む配合物で同様の硬化率が観察されたが、付加物１を含む配合物（すなわち、配合物２〜４）の待ち時間は、粘度安定性調査によって示され、その結果は、以下の表４に示される。配合物１は、暴露後２．５時間以内にゲル化することが確認されたが（視覚的確認）、配合物２〜４では有意な粘度変化は観察されなかった。配合物２〜４については、室温で約１９時間で粘度の上昇が観察されたが、配合物２〜４は、室温で２４時間後でも依然として液体状態であった。これらの結果は、硬化速度に影響を与えずに、潜在的な還元剤を含む３成分レドックスカチオン系の粘度安定性が大幅に向上することを示す。
【００７６】
【表４】
2021529859.tif 000038
【国際調査報告】
2021529859.tif 000047
2021529859.tif 000048
2021529859.tif 000049
2021529859.tif 000050
2021529859.tif 000051